(57)【要約】【課題】エッチングによる加工形状の制御性を向上したハーフトーンマスク、ハーフトーンマスクブランクス、ハーフトーンマスクの製造方法、及びハーフトーンマスクブランクスの製造方法を提供する。【解決手段】ガラス基板Ｓに形成された半透過層１１を有する半透過部ＨＡと、半透過層１１とイオン化傾向が異なる遮光層１４が半透過層１１に積層されてなる遮光部ＰＡとを備えたハーフトーンマスク１０であって、半透過層１１と遮光層１４との間に挟まれて半透過層１１と遮光層１４との間を電気的に絶縁する酸化物層１３を備えた。【選択図】図１
2010128003.tif 000002
【特許請求の範囲】
【請求項１】
ガラス基板に形成された半透過層を有する半透過部と、
イオン化傾向が前記半透過層と異なるエッチングストッパ層と、遮光層とが前記半透過層に積層されてなる遮光部と
を備えたハーフトーンマスクであって、
前記遮光層が前記エッチングストッパ層と接する界面に電気的に絶縁する絶縁酸化物層を備えたことを特徴とするハーフトーンマスク。
【請求項２】
前記絶縁酸化物層と前記遮光層とが、同じエッチング液によりエッチングされる
請求項１に記載のハーフトーンマスク。
【請求項３】
前記エッチングストッパ層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含み、前記半透過層及び前記遮光層よりも電位が貴である
請求項１又は２に記載のハーフトーンマスク。
【請求項４】
前記半透過層と前記遮光層とが、クロム又はクロム化合物である
請求項３に記載のハーフトーンマスク。
【請求項５】
ガラス基板に形成された半透過層を有する半透過部と、
イオン化傾向が前記半透過層と異なるエッチングストッパ層と、遮光層とが前記半透過層に積層されてなる遮光部と
を備えたハーフトーンマスクであって、
前記遮光層が前記エッチングストッパ層と接する界面に前記遮光層のエッチング液によりエッチング選択性を有する酸化物層を備え、
前記酸化物層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含むことを特徴とするハーフトーンマスク。
【請求項６】
ガラス基板に形成された半透過層を備え、
イオン化傾向が前記半透過層と異なるエッチングストッパ層と、遮光層とが前記半透過層に積層されてなるハーフトーンマスクブランクスであって、
前記遮光層が前記エッチングストッパ層と接する界面に電気的に絶縁する絶縁酸化物層を備えたことを特徴とするハーフトーンマスクブランクス。
【請求項７】
前記絶縁酸化物層が、前記遮光層と同じエッチング液によりエッチングされる
請求項６に記載のハーフトーンマスクブランクス。
【請求項８】
前記エッチングストッパ層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含み、前記半透過層及び前記遮光層よりも電位が貴である
請求項７に記載のハーフトーンマスクブランクス。
【請求項９】
前記半透過層と前記遮光層とが、クロム又はクロム化合物である
請求項６〜８のいずれか一項に記載のハーフトーンマスクブランクス。
【請求項１０】
ガラス基板に形成された半透過層を備え、
イオン化傾向が前記半透過層と異なるエッチングストッパ層と、遮光層とが前記半透過層に積層されてなるハーフトーンマスクブランクスであって、
前記遮光層が前記エッチングストッパ層と接する界面に前記遮光層のエッチング液によりエッチング選択性を有する酸化物層を備え、
前記酸化物層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含むことを特徴とするハーフトーンマスクブランクス。
【請求項１１】
半透過層と、イオン化傾向が前記半透過層と異なるエッチングストッパ層とをガラス基板に積層し、さらに電気的に絶縁する絶縁酸化物層を含む遮光層を前記エッチングストッパ層に積層する積層工程と、
前記遮光層に第１レジストパターンを形成し、前記絶縁酸化物層を含む遮光層と、前記エッチングストッパ層と、前記半透過層とに対して前記第１レジストパターンをマスクに用いたエッチングを施して前記第１レジストパターンを除去することにより透過部を形成する透過部形成工程と、
前記遮光層に第２レジストパターンを形成し、前記絶縁酸化物層を含む遮光層と、前記エッチングストッパ層とに対して前記第２レジストパターンをマスクに用いたエッチングを施して前記第２レジストパターンを除去することにより半透過部を形成する半透過部形成工程と
を備えたハーフトーンマスクの製造方法。
【請求項１２】
半透過層と、イオン化傾向が前記半透過層と異なるエッチングストッパ層とをガラス基板に積層し、さらに電気的に絶縁する絶縁酸化物層を含む遮光層を前記エッチングストッパ層に積層するハーフトーンマスクブランクスの製造方法であって、
前記エッチングストッパ層を形成した後に前記遮光層を積層して、前記エッチングストッパ層と前記遮光層との界面に電気的に絶縁する前記絶縁酸化物層を形成することを特徴とするハーフトーンマスクブランクスの製造方法。
【請求項１３】
半透過層と、イオン化傾向が前記半透過層と異なるエッチングストッパ層とをガラス基板に積層して前記エッチングストッパ層を酸化処理する工程と、さらに遮光層を積層する積層工程と、
前記遮光層に第１レジストパターンを形成し、遮光層と、エッチングストッパ層と、前記半透過層とに対して前記第１レジストパターンをマスクに用いたエッチングを施して前記第１レジストパターンを除去することにより透過部を形成する透過部形成工程と、
前記遮光層に第２レジストパターンを形成し、前記遮光層と前記エッチングストッパ層とに対して前記第２レジストパターンをマスクに用いたエッチングを施して前記第２レジストパターンを除去することにより半透過部を形成する半透過部形成工程と
を備えたハーフトーンマスクの製造方法。
【請求項１４】
半透過層と、イオン化傾向が前記半透過層と異なるエッチングストッパ層とをガラス基板に積層し、さらに遮光層を前記エッチングストッパ層に積層するハーフトーンマスクブランクスの製造方法であって、
前記エッチングストッパ層を形成した後にエッチングストッパ層の酸化処理を行い、その後、前記遮光層を積層することを特徴とするハーフトーンマスクブランクスの製造方法。
【発明の詳細な説明】
【技術分野】
【０００１】
本発明は、ハーフトーンマスク、ハーフトーンマスクブランクス、ハーフトーンマスクの製造方法、及びハーフトーンマスクブランクスの製造方法に関し、特に露光光を遮光する遮光層と露光光を半透過する半透過層とを有するハーフトーンマスク、ハーフトーンマスクブランクス、及びハーフトーンマスクの製造方法するものである。
【背景技術】
【０００２】
ＦＰＤ（Ｆｌａｔ  Ｐａｎｅｌ  Ｄｉｓｐｌａｙ）の製造工程においては、一度の露光工程で複数の露光量を表現可能にしたグレートーンマスクが一般に利用されており、こうしたグレートーンマスクでは、ＦＰＤの大型化の要請に応えるべく、マスクサイズの大型化の検討がなされている。グレートーンマスクを構成するガラス基板上には、一般に露光光を遮光する遮光部と、露光光を透過する透過部と、露光光を半透過する半透過部とが備えられており、具体的には、解像限界以下のピッチからなるスリットにより前記半透過部を構成するスリットマスクや露光光を半透過する半透過層により前記半透過部を構成するハーフトーンマスク等が採用されている。
【０００３】
ところで、スリットマスクの製造工程には、前記スリットをパターニングするための露光データが必要となる。そのため、マスクサイズの大型化を行う際に、こうしたデータ量が大幅に増大してしまい、スリット加工の工程時間の長期化や製造コストの増加を余儀なくされてしまう。ゆえに、スリットマスクを利用する大型ＦＰＤの製造技術では、ＦＰＤの製造コストを低減し難いという問題が顕在化している。これに対して、ハーフトーンマスクを利用する大型ＦＰＤの製造技術では、上記のような大容量の露光データを利用しないことから、大型ＦＰＤの製造技術に適用できるマスクとして大いに期待されている。
【０００４】
具体的には、ハーフトーンマスクの製造工程では、まず基板上に遮光層が形成されて該遮光層の一部がエッチングされることにより遮光部が区画される。次いで遮光部を有した基板上に半透過層が積層されて該半透過層がエッチングされることにより半透過部と透過部とが区画される。あるいは、この他の製造工程としては、まず基板上に半透過層と遮光層とが順に積層されて、次いで遮光層と半透過層とが順にエッチングされることにより遮光部、半透過部、及び透過部が区画される。これらの製造工程に用いる露光データは、上述するスリットマスクの製造工程のように解像限界以下のものを必要とせず、遮光部、半透過部、及び透過部を区画するもので足りる。
【０００５】
このようなハーフトーンマスクには、半透過層の構成材料としてクロム（Ｃｒ）又はＣｒ化合物、ニッケル（Ｎｉ）合金、モリブデンシリサイド（ＭｏＳｉ）化合物、酸化インジウムスズ（ＩＴＯ）を用いる方式、さらには半透過層と遮光層との間にエッチングストッパ層を挟入する方式等、各種の構成が知られている。ただし、いずれの構成であれ、ハーフトーンマスクは、イオン化傾向が異なる複数の導電層の積層体である。一般に、イオン化傾向が異なる層の積層体をエッチングする場合、エッチング溶液を介する複数の導電層が電気的な閉回路を形成し、電位が卑である導電層の腐食が大きくなる現象、所謂電食（ガルバー二腐食）が発生する。仮に半透過層及び遮光層がＣｒ又はＣｒ系合金である場合であっても、遮光層と半透過層との間には少なからず構成元素や組成比の差に応じた電位が生じるため、これらの間にも不可避的な電食が発生する。そこで、上述するハーフトーンマスクにあっては、従来からこうした電食による加工性の劣化を解決すべく、各種の提案がなされている。
【０００６】
例えば、特許文献１に記載の技術にあっては、互いに接触する導電層間において、上層である導電層の電位が下層である導電層の電位よりも卑となる態様で積層体が構成されている。こうした構成によれば、上層の導電層のみをエッチングする場合や上層及び下層の導電層をエッチングする場合に、上層の導電層で酸化反応が進行して、下層の導電層で還元反応が進行する。そのため、下層の導電層における孔食などを抑制することができる。
【特許文献１】特開２００７−２５６９４０号公報
【発明の開示】
【発明が解決しようとする課題】
【０００７】
一方、特許文献１に記載の技術では、上層の電位が下層の電位よりも卑であるために、下層の導電層で孔食などを抑制することはできるものの、電位が卑である上層が電気的に常にエッチングされ易くなってしまう。それゆえ、このようなハーフトーンマスクの製造工程では、例えば加工後の上層をマスクにして下層をエッチングする場合や上層及び下層を一つの工程でエッチングする場合、すなわち上層に対して下層を優先的にエッチングする場合にエッチング液の性状が大幅に制約されてしまう。
【０００８】
また、上述するような性状のエッチング液を利用する場合であれ、上層が電食によりエッチングされ易いということに変わりはなく、上層のエッチング速度が速いがゆえに、上層に対して加工形状の制御が困難となり、遮光部及び半透過部の微細化や高密度化が大きく阻害されてしまう。しかも、上述する電食は一般に、電極として機能する上層の表面積が大きくなるほど速くなる。そのため、遮光部や半透過部の設計サイズに応じて同電食の度合いが異なってしまい、ハーフトーンマスクの全体において加工精度に大きなバラツキが発生してしまう。
【０００９】
本発明は、上記問題を解決するためになされたものであって、その目的はエッチングによる加工形状の制御性を向上したハーフトーンマスク、ハーフトーンマスクブランクス、ハーフトーンマスクの製造方法、及びハーフトーンマスクブランクスの製造方法を提供することである。
【課題を解決するための手段】
【００１０】
請求項１に記載の発明は、ガラス基板に形成された半透過層を有する半透過部と、イオン化傾向が前記半透過層と異なるエッチングストッパ層と、遮光層とが前記半透過層に積層されてなる遮光部とを備えたハーフトーンマスクであって、前記遮光層が前記エッチングストッパ層と接する界面に電気的に絶縁する絶縁酸化物層を備えたことを要旨とする。
【００１１】
請求項１に記載の発明によれば、半透過層と遮光層との間が絶縁酸化物層により電気的に絶縁されるため、遮光層をエッチングする場合に、遮光層と半透過層とを介する閉回路が形成されなくなる。それゆえ、遮光層や半透過層に関わる電食を回避することができ、ハーフトーンマスクの加工形状に対する制御性を向上させることができる。
【００１２】
請求項２に記載の発明は、前記絶縁酸化物層と前記遮光層とが、同じエッチング液によりエッチングされることを要旨とする。請求項２に記載の発明によれば、遮光層をエッチングする際に、絶縁酸化物層を連続的にエッチングすることができる。ゆえに、絶縁酸化物層を個別にエッチングする場合に比べて、ハーフトーンマスクの生産性を向上することもできる。
【００１３】
請求項３に記載の発明は、前記エッチングストッパ層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含み、前記半透過層及び前記遮光層よりも電位が貴であることを要旨とする。
【００１４】
エッチングストッパ層の下層である半透過層をエッチングする際には、エッチングストッパ層と半透過層との間に閉回路が形成される。請求項３に記載の発明によれば、エッチングストッパ層がその下層である半透過層よりも電位が貴であるために、上述する閉回路が形成されてもエッチングストッパ層の電食を抑えることができる。こうした電位が貴であるエッチングストッパ層を利用する態様であれ、該エッチングストッパ層と遮光層との間には上述する酸化物層が介在するために、遮光層の構成材料に大きな制約を受けることはなく、該遮光層の構成材料としてエッチングストッパ層よりも電位が卑であるものを利用することができる。しかもエッチングストッパ層の構成元素に不動態を形成し易い元素が含まれることから、こうしたエッチングストッパ層の表面に酸化処理を施すだけで上記酸化物層を形成することもできる。
【００１５】
請求項４に記載の発明は、前記半透過層と前記遮光層とが、クロム又はクロム化合物であることを要旨とする。請求項４に記載の発明によれば、半透過層と遮光層とがクロム又はクロム化合物である態様において、ハーフトーンマスクの加工形状に対する制御性を向上させることができる。
【００１６】
請求項５に記載の発明は、ガラス基板に形成された半透過層を有する半透過部と、イオン化傾向が前記半透過層と異なるエッチングストッパ層と、遮光層とが前記半透過層に積層されてなる遮光部とを備えたハーフトーンマスクであって、前記遮光層が前記エッチングストッパ層と接する界面に前記遮光層のエッチング液によりエッチング選択性を有する酸化物層を備え、前記酸化物層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含むことを要旨とする。
【００１７】
請求項５に記載の発明によれば、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種の酸化物が半透過層と遮光層との間に形成されるため、遮光層をエッチングする場合に遮光層と半透過層とを介する閉回路が形成され難くなる。それゆえ遮光層や半透過層に関わる電食を抑えることができ、ハーフトーンマスクの加工形状に対する制御性を向上させることができる。
【００１８】
請求項６に記載の発明は、ガラス基板に形成された半透過層を備え、イオン化傾向が前記半透過層と異なるエッチングストッパ層と、遮光層とが前記半透過層に積層されてなるハーフトーンマスクブランクスであって、前記遮光層が前記エッチングストッパ層と接する界面に電気的に絶縁する絶縁酸化物層を備えたことを要旨とする。
【００１９】
請求項６に記載の発明によれば、半透過層と遮光層とが絶縁酸化物層により電気的に絶縁されるために、遮光層をエッチングする場合に遮光層と半透過層とを介する閉回路が形成されなくなる。それゆえ遮光層や半透過層に関わる電食を回避することができ、ハーフトーンマスクブランクスに対する加工制御性を向上させることができる。
【００２０】
請求項７に記載の発明は、前記絶縁酸化物層が、前記遮光層と同じエッチング液によりエッチングされることを要旨とする。請求項７に記載の発明によれば、遮光層をエッチングする際に、絶縁酸化物層を連続的にエッチングすることができる。ゆえに、絶縁酸化物層を個別にエッチングする場合に比べて、ハーフトーンマスクの生産性を向上することもできる。
【００２１】
請求項８に記載の発明は、前記エッチングストッパ層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少な
くとも１種を含み、前記半透過層及び前記遮光層よりも電位が貴であることを要旨とする。
【００２２】
エッチングストッパ層の下層である半透過層をエッチングする際には、エッチングストッパ層と半透過層との間に閉回路が形成される。請求項８に記載の発明によれば、エッチングストッパ層がその下層である半透過層よりも電位が貴であるために、上述する閉回路が形成されてもエッチングストッパ層の電食を抑えることができる。こうした電位が貴であるエッチングストッパ層を利用する態様であれ、該エッチングストッパ層と遮光層との間には上述する酸化物層が介在するために、遮光層の構成材料が大きな制約を受けることはなく、該遮光層の構成材料としてエッチングストッパ層よりも電気的に卑であるものを利用することができる。しかもエッチングストッパ層の構成元素に不動態を形成し易い元素が含まれることから、こうしたエッチングストッパ層の表面に酸化処理を施すだけで上記酸化物層を形成することもできる。
【００２３】
請求項９に記載の発明は、前記半透過層と前記遮光層とが、クロム又はクロム化合物であることを要旨とする。請求項９に記載の発明によれば、半透過層と遮光層とがクロム又はクロム化合物である態様においてハーフトーンマスクブランクスに対する加工制御性を向上させることができる。
【００２４】
請求項１０に記載の発明は、ガラス基板に形成された半透過層を備え、イオン化傾向が前記半透過層と異なるエッチングストッパ層と、遮光層とが前記半透過層に積層されてなるハーフトーンマスクブランクスであって、前記遮光層が前記エッチングストッパ層と接する界面に前記遮光層のエッチング液によりエッチング選択性を有する酸化物層を備え、前記酸化物層が、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種を含むことを要旨とする。
【００２５】
請求項１０に記載の発明によれば、Ｎｉ、Ｆｅ、Ｃｏ、Ｃｕ、Ａｌ、Ｔｉ、Ｎｂ、Ｔａ、Ｖ、Ｈｆ、Ｚｒ、Ｓｉ、Ｍｏ、Ｗからなる群から選択された少なくとも１種の酸化物が半透過層と遮光層との間に形成されるため、遮光層をエッチングする場合に遮光層と半透過層とを介する閉回路が形成され難くなる。それゆえ遮光層や半透過層に関わる電食を抑えることができ、ハーフトーンマスクの加工形状に対する制御性を向上させることができる。
【００２６】
請求項１１に記載の発明は、半透過層と、イオン化傾向が前記半透過層と異なるエッチングストッパ層とをガラス基板に積層し、さらに電気的に絶縁する絶縁酸化物層を含む遮光層を前記エッチングストッパ層に積層する積層工程と、前記遮光層に第１レジストパターンを形成し、前記絶縁酸化物層を含む遮光層と、前記エッチングストッパ層と、前記半透過層とに対して前記第１レジストパターンをマスクに用いたエッチングを施して前記第１レジストパターンを除去することにより透過部を形成する透過部形成工程と、前記遮光層に第２レジストパターンを形成し、前記絶縁酸化物層を含む遮光層と、前記エッチングストッパ層とに対して前記第２レジストパターンをマスクに用いたエッチングを施して前記第２レジストパターンを除去することにより半透過部を形成する半透過部形成工程とを備えたことを要旨とする。
【００２７】
請求項１１に記載の発明によれば、半透過層と遮光層との間が絶縁酸化物層により予め電気的に絶縁されるために、遮光層をエッチングする際には遮光層と半透過層とを介する閉回路が形成されなくなる。それゆえ透過部や半透過部の形成時において遮光層や半透過層に関わる電食を回避することができ、ハーフトーンマスクの加工形状に対する制御性を向上させることができる。
【００２８】
請求項１２に記載の発明は、半透過層と、イオン化傾向が前記半透過層と異なるエッチングストッパ層とをガラス基板に積層し、さらに電気的に絶縁する絶縁酸化物層を含む遮光層を前記エッチングストッパ層に積層するハーフトーンマスクブランクスの製造方法であって、前記エッチングストッパ層を形成した後に前記遮光層を積層して、前記エッチングストッパ層と前記遮光層との界面に電気的に絶縁する前記絶縁酸化物層を形成することを要旨とする。
【００２９】
請求項１２に記載の発明によれば、半透過層と遮光層との間が絶縁酸化物層により予め電気的に絶縁されるために、遮光層をエッチングする場合には遮光層と半透過層とを介する閉回路が形成されなくなる。それゆえ透過部や半透過部の形成時において遮光層や半透過層に関わる電食を回避することができ、ハーフトーンマスクブランクスに対する加工制御性を向上させることができる。
【００３０】
請求項１３に記載の発明は、半透過層と、イオン化傾向が前記半透過層と異なるエッチングストッパ層とをガラス基板に積層して前記エッチングストッパ層を酸化処理する工程と、さらに遮光層を積層する積層工程と、前記遮光層に第１レジストパターンを形成し、前記遮光層と、エッチングストッパ層と、前記半透過層とに対して前記第１レジストパターンをマスクに用いたエッチングを施して前記第１レジストパターンを除去することにより透過部を形成する透過部形成工程と、前記遮光層に第２レジストパターンを形成し、前記遮光層と前記エッチングストッパ層とに対して前記第２レジストパターンをマスクに用いたエッチングを施して前記第２レジストパターンを除去することにより半透過部を形成する半透過部形成工程とを備えたことを要旨とする。
【００３１】
請求項１３に記載の発明によれば、遮光層の下地であるエッチングストッパ層の表面を酸化することにより、別途酸化物層を成膜する態様に比べて、下地の形状や位置に適したエッチング選択性を有する酸化物層を得ることができる。
【００３２】
請求項１４に記載の発明は、前記エッチングストッパ層に酸化処理を施して前記遮光層が前記エッチングストッパ層と接する界面に前記酸化物層を形成することを要旨とする。
請求項１４に記載の発明によれば、遮光層の下地であるエッチングストッパ層の表面を酸化することにより、別途酸化物層を成膜する態様に比べて、下地の形状や位置に適したエッチング選択性を有する酸化物層を得ることができる。
【発明の効果】
【００３３】
上記したように、本発明によれば、エッチングによる加工形状の制御性を向上したハーフトーンマスク、ハーフトーンマスクブランクス、ハーフトーンマスクの製造方法、及びハーフトーンマスクブランクスの製造方法を提供することができる。
【発明を実施するための最良の形態】
【００３４】
以下、本発明にかかるハーフトーンマスクを具体化した一実施形態を図１及び図２を参照して説明する。図１はハーフトーンマスクの断面構造を示す部分断面図である。
図１に示されるように、ハーフトーンマスク１０が有するガラス基板Ｓの表面Ｓａには、該表面Ｓａの一部を覆う半透過層１１が形成されており、この半透過層１１の上側には、該半透過層１１の一部を覆うエッチングストッパ層１２と、酸化物層１３を含む遮光層１４とが順に積層されている。
【００３５】
半透過層１１はハーフトーンマスク１０に適用される露光光を半透過する導電層であり、例えばｉ線〜ｈ線において１０％〜７０％の透過率を有する層である。こうした半透過層１１の構成材料としては、例えばクロム（Ｃｒ）又はＣｒ酸化物、窒化物、炭化物、酸化窒化物、酸化炭化物、窒化炭化物、酸化窒化炭化物からなる群から選択される少なくと
も一種を主成分とすることができる。またこれらの他、半透過層１１の構成材料としては、ＮｉＣｒ、ＮｉＶ、ＮｉＭｏ、ＮｉＭｏＸ（Ｘは、Ａｌ、Ｔｉ、Ｎｂ、Ｔａ、Ｖ）からなる群から選択される少なくとも一種を主成分とすることもできる。
【００３６】
エッチングストッパ層１２は、半透過層１１とイオン化傾向が異なる導電層であり、遮光層１４及び半透過層１１に対して高いエッチング選択比を有し、半透過層１１と遮光層１４との間に十分なエッチング選択比を発現させる。こうしたエッチングストッパ層１２の構成材料としては、例えばＮｉ−ＴｉやＮｉ−Ｃｕ−Ｖ−Ｔｉ等、Ｎｉ、Ｆｅ、Ｃｏ、Ｃｕ、Ａｌ、Ｔｉ、Ｎｂ、Ｔａ、Ｈｆ、Ｚｒ、Ｓｉ、Ｍｏ、Ｗからなる群から選択される少なくとも一種を含み、半透過層１１及び遮光層１４よりも電位が貴な材料を用いることができる。上述する構成元素のなかでもＮｉ及びＣｏは耐薬品性、耐熱性に優れていることから主成分としても好ましい。また上述する構成元素の他に、Ｎｉ、Ｆｅ、Ｃｕ、Ａｌ、Ｔｉ、Ｎｂ、Ｔａ、Ｖ、Ｈｆ、Ｚｒ、Ｓｉ、Ｍｏ、Ｗを添加することにより、上述する半透過層１１及び遮光層１４に適用可能なエッチング液である硝酸セリウム第二アンモニウムに対する耐性を高めることもできる。なお、エッチングストッパ層１２の構成材料としては、上述する金属元素の他、上記金属元素の酸化物、窒化物、炭化物、酸化窒化物、窒化炭化物、酸化窒化炭化物を用いることもできる。
【００３７】
酸化物層１３は、遮光層１４がエッチングストッパ層１２と接する界面を構成する層であり、遮光層１４やエッチングストッパ層１２よりも高い抵抗率を有する層であり、好ましくは遮光層１４とエッチングストッパ層１２との間を電気的に絶縁する絶縁酸化物層である。酸化物層１３の厚みは、半透過層１１や遮光層１４のエッチング液によって半透過層１１と遮光層１４とを介した閉回路が形成されない厚さであればよい。なお、酸化物層１３の厚みは、酸化物層１３のエッチングを容易にする上では薄い方が好ましく、例えば１０００ｎｍ以下にする構成が好ましい。酸化物層１３の構成材料としては、エッチングストッパ層１２と遮光層１４との間を電気的に絶縁する材料であればよく、例えばＮｉ、Ｆｅ、Ｎｉ、Ｃｏ、Ｃｕ、Ｃｒ、Ａｌ、Ｓｉ、Ｖ、Ｔｉ、Ｎｂ、Ｔａ、Ｈｆ、Ｚｒ、Ｍｏ、Ｗからなる群から選択される少なくとも一種の酸化物あるいは複合酸化物を用いることができる。
【００３８】
遮光層１４は、半透過層１１及びエッチングストッパ層１２とイオン化傾向が異なる導電層であり、ハーフトーンマスク１０に適用される露光光を遮光して、例えばｉ線〜ｈ線において０％の透過率を有する層である。こうした遮光層１４の構成材料としては、例えばＣｒ又はＣｒ酸化物、窒化物、炭化物、酸化窒化物、酸化炭化物、窒化炭化物、酸化窒化炭化物からなる群から選択される少なくとも一種を主成分とすることができる。またこれらの他、遮光層１４の構成材料としては、ＮｉＣｒ、ＮｉＶ、ＮｉＭｏ、ＮｉＭｏＸ（Ｘは、Ａｌ、Ｔｉ、Ｎｂ、Ｔａ、Ｖ）からなる群から選択される少なくとも一種を主成分とすることもできる。
【００３９】
こうした構造からなるハーフトーンマスク１０には、ガラス基板Ｓの表面Ｓａが外方へ露出する領域である透過部ＴＡと、半透過層１１が外方へ露出する領域である半透過部ＨＡと、遮光層１４が最上層である遮光部ＰＡとが区画されている。そしてハーフトーンマスク１０に露光光が照射されるとき、上記透過部ＴＡが露光光を透過させて、上記半透過部ＨＡが露光光を半透過させて、上記遮光部ＰＡが露光光を遮光させることにより、ハーフトーンマスク１０が多階調の露光量を表現可能となる。
【００４０】
そして、透過部ＴＡや半透過部ＨＡを形成すべく遮光層１４をエッチングする際には、エッチングストッパ層１２が遮光層１４よりも電気的に卑であるか貴であるかに拘わらず、半透過層１１と遮光層１４とを介した閉回路が形成されなくなる。それゆえ遮光層１４やエッチングストッパ層１２に関わる電食を回避することができ、ひいてはハーフトーン
マスク１０の加工形状に対する制御性を向上させることができる。
【００４１】
なお、エッチングストッパ層１２のエッチング時には、エッチングストッパ層１２と半透過層１１とを介する閉回路が形成されてしまう。そのため、エッチングストッパ層１２の電食を抑えるため、エッチングストッパ層１２は、半透過層１１に対して電位が貴である構成が好ましい。こうした構成からなるハーフトーンマスク１０であれば、エッチングストッパ層１２と半透過層１１とを介する閉回路が形成されてもエッチングストッパ層の電食を抑えることもできる。ちなみに、こうした電位が貴であるエッチングストッパ層１２を利用する態様であれ、該エッチングストッパ層１２と遮光層１４との間には上述する酸化物層１３が介在するため、遮光層１４の構成材料が大きな制約を受けることはない。ゆえに、遮光層１４の構成材料としては、エッチングストッパ層１２よりも電位が卑であるもの、例えばＣｒ又はＣｒ化合物を利用することもできる。
【００４２】
なお図１においては、ハーフトーンマスク１０の断面構造の全体を説明する便宜上、半透過層１１とエッチングストッパ層１２とが一層である構造を示している。ただし、これに限らず、ハーフトーンマスク１０は、多層構造からなる半透過層１１や多層構造からなるエッチングストッパ層１２とを具備する、所謂マルチトーンマスクであってもよい。
【００４３】
次に、上述するハーフトーンマスク１０に適用されるハーフトーンマスクブランクス１５の製造方法、及びハーフトーンマスク１０の製造方法について以下に説明する。図２（ａ）〜（ｆ）はハーフトーンマスクの製造方法における各工程を示す工程図である。
【００４４】
図２（ａ）に示されるように、まずガラス基板Ｓの表面Ｓａに半透過層１１が成膜されて、次いで該半透過層１１の上にエッチングストッパ層１２、酸化物層１３、遮光層１４が順に形成されて、これらの積層工程によりハーフトーンマスクブランクス１５が得られる。
【００４５】
半透過層１１は、ＥＢ蒸着法、抵抗加熱蒸着法、ＣＶＤ法、スパッタ法等の成膜方法を用いて成膜することができ、高い膜厚均一性を確保する上においては、希ガスであるＡｒを用いたスパッタ法や反応性ガスである酸素、窒素、窒化酸素、二窒化酸素、一酸化炭素、二酸化炭素、メタン等を用いた反応性スパッタ法を利用する方法が好ましい。
【００４６】
エッチングストッパ層１２は、ＥＢ蒸着法、抵抗加熱蒸着法、ＣＶＤ法、スパッタ法等の成膜方法を用いて成膜することができ、高い膜厚均一性を確保する上では、希ガスであるＡｒを用いたスパッタ法や反応性ガスである酸素、窒素、窒化酸素、二窒化酸素、一酸化炭素、二酸化炭素、メタン等を用いた反応性スパッタ法を利用する方法が好ましい。
【００４７】
酸化物層１３は、ＥＢ蒸着法、抵抗加熱蒸着法、スパッタ法等の成膜方法を用いて上記エッチングストッパ層１２の上に薄膜として別途成膜することができる。この他の形成方法としては、エッチングストッパ層１２の表層に酸化処理を施すことにより形成することもでき、こうした酸化処理としては、酸化対象となる表面を高温の酸化雰囲気に曝す方法、酸化対象となる表面を昇温した状態で大気に曝す方法、さらには酸化対象となる表面を酸素プラズマに曝す方法などを挙げることができる。
【００４８】
例えば、エッチングストッパ層１２の構成元素に予め、Ｎｉ、Ｆｅ，Ｃｏ、Ｃｕ、Ａｌ、Ｔｉ、Ｎｂ、Ｔａ，Ｖ、Ｈｆ、Ｚｒ、Ｓｉ、Ｍｏ、Ｗ等のように不動態を形成可能な元素を合計で６％以上含有させて、同エッチングストッパ層１２の表層に酸化処理を施す。こうした方法によって、エッチングストッパ層１２の表層に不動態層である酸化物層１３を形成することもできる。ただし、このような不動態を形成可能な元素の含有率が合計で２０％を超える場合にあっては、エッチングストッパ層１２そのものがエッチングされ難
くなるために、上記元素の含有率は合計で６％〜２０％にする構成が好ましい。なお、上記不動態を形成可能な元素からなる前駆層をエッチングストッパ層１２の上に別途成膜して、こうした前駆層を有したエッチングストッパ層１２に酸化処理を施すことにより上記酸化物層１３を形成することもできる。
【００４９】
遮光層１４は、ＥＢ蒸着法、抵抗加熱蒸着法、ＣＶＤ法、スパッタ法等の成膜方法を用いて成膜することができ、高い膜厚均一性を確保する上では、希ガスであるＡｒを用いたスパッタ法や反応性ガスである酸素、窒素、窒化酸素、二窒化酸素、一酸化炭素、二酸化炭素、メタン等を用いた反応性スパッタ法を利用する方法が好ましい。
【００５０】
上述するようにハーフトーンマスクブランクス１５が形成されると、レジスト材料が遮光層１４の上に塗布されて、該塗布膜がプリベークされることにより第１レジスト層ＰＲ１が形成される。この第１レジスト層ＰＲ１には露光処理と現像処理とが施され、そして透過部ＴＡを形成するための開口である透過用開口ＰＲ１ａを有した第１レジストパターンが形成される。例えば、遮光層１４の上にフォトレジストＡＺＰ１５００（エレクトロマテリアルズ社製）が塗布されて、該塗布膜が１００℃の加熱下で３０分間ベークされることにより第１レジスト層ＰＲ１が形成される。次いで、該第１レジスト層ＰＲ１に対してレーザ露光装置を利用した露光処理と、水酸化カリウム等のアルカリ現像液を用いた現像処理とが適用されることにより、透過用開口ＰＲ１ａを有した第１レジストパターンが形成される。
【００５１】
図２（ｂ）に示されるように、上記第１レジストパターンが形成されると、該第１レジスト層ＰＲ１をマスクにしたエッチングが遮光層１４に施されることにより、前記透過用開口ＰＲ１ａに対応した凹部である第１貫通孔１４ａが遮光層１４に形成される。例えば、遮光層１４の構成材料としてＣｒ又はＣｒ化合物を利用する場合には、エッチング液として硝酸セリウム第二アンモニウム液を用いたエッチングを適用することにより遮光層１４に第１貫通孔１４ａが形成される。このエッチングの実行時には、遮光層１４とエッチングストッパ層１２とを介した閉回路が酸化物層１３により形成されなくなる。したがって、遮光層１４やエッチングストッパ層１２への過剰なエッチングである電食を回避することができる。
【００５２】
図２（ｃ）に示されるように、上記第１貫通孔１４ａが形成されると、遮光層１４をマスクにしたエッチングが酸化物層１３に施されることにより、前記第１貫通孔１４ａに沿うかたちの貫通孔が酸化物層１３にパターニングされる。例えば、フッ酸、硝酸、あるいはシュウ酸を含む溶液をエッチング液として用いることにより、遮光層１４に沿うかたちに酸化物層１３がパターニングされる。なお、上述する遮光層１４の構成材料からは、酸化物層１３に適用されるエッチング液でエッチング可能なものを選択することもできる。このような材料を選択すれば、上記遮光層１４のエッチング液と酸化物層１３のエッチング液との共通化を図ることができ、遮光層１４のエッチング工程とエッチングストッパ層１２のエッチング工程との共通化を図ることもできる。
【００５３】
次いで、パターニングされた酸化物層１３をマスクにしたエッチングがエッチングストッパ層１２に施されることにより、同酸化物層１３に沿うかたちにエッチングストッパ層１２がパターニングされる。例えば、エッチング液として硝酸を用いたエッチングをエッチングストッパ層１２に適用することによりエッチングストッパ層１２がパターニングされる。なお、上記酸化物層１３の膜厚が１０ｎｍに満たないように薄い場合や上記酸化物層１３の構成材料がＮｉ−Ｔｉ酸化物である場合には、エッチング液として硝酸を用いる方法が好ましい。こうした方法によれば、上記酸化物層１３がエッチングされるときに、上記酸化物層１３にくわえて、エッチングストッパ層１２を連続的にエッチングすることもできる。
【００５４】
続いて、パターニングされたエッチングストッパ層１２をマスクにしたエッチングが半透過層１１に施されることにより、同エッチングストッパ層１２に沿うかたちに半透過層１１がパターニングされる。例えば、半透過層１１の構成材料としてＣｒ又はＣｒ化合物を利用する場合には、エッチング液として硝酸セリウム第二アンモニウム液を用いたエッチングを適用することにより半透過層１１がパターニングされる。そして、遮光層１４の上から第１レジストパターンが除去されて、以上の透過部形成工程により前記透過部ＴＡがパターニングされる。
【００５５】
上述する酸化物層１３及びエッチングストッパ層１２の構成元素であれば、酸化物層１３のパターニング時においてエッチングストッパ層１２が実質的にエッチングされなくなる。そのため、エッチングストッパ層１２の表層で同エッチングが停止することになる。そのうえ、エッチングストッパ層１２のパターニング時においても半透過層１１が実質的にエッチングされないため、半透過層１１の表層で同エッチングが停止することになる。それゆえ、半透過層１１と遮光層１４との間に十分なエッチング選択比を発現させるうえでは、エッチングストッパ層１２の膜厚を薄く構成することができる。これによりエッチングストッパ層１２のエッチング工程時間を短縮させることもできるため、同エッチングストッパ層１２のエッチング時には、加工後である遮光層１４や酸化物層１３に対して、さらなる侵食を抑えることもできる。
【００５６】
以上、上述するような酸化物層１３の作用により、遮光層１４やエッチングストッパ層１２への電食を回避することができ、透過部ＴＡの加工形状に対する制御性を一層向上することができる。しかも、エッチングストッパ層１２の電位が半透過層１１及び遮光層１４よりも貴となる構成にあっては、半透過層１１のエッチング時にエッチングストッパ層１２への電食までも回避することができる。ゆえに、透過部ＴＡの加工形状に対する制御性をより一層に向上することができる。
【００５７】
図２（ｄ）に示されるように、上記透過部ＴＡが形成されると、透過部ＴＡを充填するかたちでレジスト材料が遮光層１４の上に塗布されて、該塗布膜がプリベークされることにより第２レジスト層ＰＲ２が形成される。この第２レジスト層ＰＲ２には露光処理と現像処理とが施され、そして半透過部ＨＡを形成するための開口である半透過用開口ＰＲ２ａを有した第２レジストパターンが形成される。例えば、透過部ＴＡを充填するように上記遮光層１４の上にフォトレジストＡＺＰ１５００（エレクトロマテリアルズ社製）が塗布されて、該塗布膜が１００℃の加熱下で３０分間ベークされることにより第２レジスト層ＰＲ２が形成される。次いで、上記第１レジストパターンと同じく、この第２レジスト層ＰＲ２に対してレーザ露光装置を利用した露光処理と、水酸化カリウム等のアルカリ現像液を用いた現像処理とが適用されることにより、半透過用開口ＰＲ２ａを有したレジストパターンが形成される。
【００５８】
図２（ｅ）に示されるように、上記第２レジストパターンが形成されると、該第２レジスト層ＰＲ２をマスクにしたエッチングが施されて、前記半透過用開口ＰＲ２ａに対応した凹部である第２貫通孔１４ｂが遮光層１４に形成される。例えば、上記第１貫通孔１４ａと同じく、遮光層１４の構成材料としてＣｒ又はＣｒ化合物を利用する場合には、エッチング液として硝酸セリウム第二アンモニウム液を用いたエッチングを適用することにより遮光層１４に第２貫通孔１４ｂが形成される。このエッチングの実行時にあっても、上記第１貫通孔１４ａと同じく、遮光層１４とエッチングストッパ層１２とを介した閉回路が酸化物層１３により形成されなくなる。したがって、遮光層１４やエッチングストッパ層１２への過剰なエッチングである電食を回避することができる。
【００５９】
図２（ｆ）に示されるように、上記第２貫通孔１４ｂが形成されると、遮光層１４をマ
スクにしたエッチングが酸化物層１３に施されることにより、前記第２貫通孔１４ｂに沿うかたちの貫通孔が酸化物層１３にパターニングされる。例えば、上記透過部ＴＡの形成時と同じく、フッ酸、硝酸、あるいはシュウ酸を含む溶液をエッチング液として用いることにより、遮光層１４に沿うかたちに酸化物層１３がパターニングされる。
【００６０】
次いで、パターニングされた酸化物層１３をマスクにしたエッチングがエッチングストッパ層１２に施されることにより、同酸化物層１３に沿うかたちにエッチングストッパ層１２がパターニングされる。例えば、上記透過部ＴＡの形成時と同じく、エッチング液として硝酸を用いたエッチングを適用することによりエッチングストッパ層１２がパターニングされる。なお、上記酸化物層１３の膜厚が１０ｎｍに満たないように薄い場合や上記酸化物層１３の構成材料がＮｉ−Ｔｉ酸化物である場合には、エッチング液として硝酸を用いる方法が好ましい。こうした方法によれば、上記酸化物層１３がエッチングされるときに、上記酸化物層１３にくわえて、エッチングストッパ層１２を連続的にエッチングすることもできる。そして、透過部ＴＡに充填されて遮光層１４の上を覆う第２レジストパターンが除去され、以上の半透過部形成工程により前記半透過部ＨＡ及び遮光部ＰＡがパターニングされる。
【００６１】
上述する酸化物層１３及びエッチングストッパ層１２の構成元素であれば、上記透過部ＴＡの形成時と同じく、酸化物層１３のパターニング時に実質的にエッチングストッパ層１２がエッチングされなくなる。そのため、エッチングストッパ層１２の表層で同エッチングが停止することになる。そのうえ、エッチングストッパ層１２のパターニング時においても半透過層１１が実質的にエッチングされないため、半透過層１１の表層で同エッチングが停止することになる。それゆえ、半透過層１１の過剰なエッチングが回避されて、半透過部ＨＡの光学特性に必要とされる膜厚が半透過層１１で確保される。
【００６２】
こうした方法によれば、上述する酸化物層１３の作用により、遮光層１４やエッチングストッパ層１２への電食を回避することができる。そのうえ、第２レジスト層ＰＲ２に沿うかたちで各層がエッチングされることから、半透過部ＨＡ及び遮光部ＰＡの加工形状に対する制御性を向上させことができる。
【００６３】
（実施例１）
ＤＣスパッタ法を用いることによりＣｒを含む半透過層１１をガラス基板Ｓの上に成膜し、その後、該半透過層１１の上にＮｉ−Ｃｕ−Ｔｉからなるエッチングストッパ層１２を形成し、さらに、反応性スパッタ法を用いることにより前記エッチングストッパ層１２の上に酸化クロムからなる酸化物層１３を成膜した。そして、該酸化物層１３の上にＣｒを含む遮光層１４を成膜することにより、実施例２のハーフトーンマスクブランクス１５を得た。
【００６４】
実施例１のハーフトーンマスクブランクス１５の上にフォトレジストＡＺＰ１５００（エレクトロマテリアルズ社製）を塗布し、該レジスト層を露光及び現像することにより、線幅が２０μｍであって線間が２０μｍであるレジストパターンを形成した。次いで、このレジストパターンをマスクにして硝酸セリウム第二アンモニウムと過塩素酸との混合液をエッチング液とするエッチングを上記遮光層１４に対して施し、前記レジストパターンの透過用開口ＰＲ１ａの幅（線間）と前記遮光層１４の第１貫通孔１４ａの幅との差であるサイドエッチング量を計測した。その結果、サイドエッチング量は０．１μｍであり、遮光層１４に関わる電食が十分に抑えられていることが認められた。
【００６５】
上記第１貫通孔１４ａを形成した後、フッ酸を含むエッチング液により酸化物層１３をエッチングして、その後、硝酸を含むエッチング液によりエッチングストッパ層１２をエッチングした。そして、硝酸セリウム第二アンモニウムと過塩素酸との混合液をエッチン
グ液にして半透過層１１をエッチングし、上記第１レジストパターンをアルカリ溶液で除去することにより透過部ＴＡを得た。
【００６６】
続いて、透過部ＴＡを有するガラス基板ＳにフォトレジストＡＺＰ１５００（エレクトロマテリアルズ社製）を再度塗布して該レジスト層を露光及び現像することにより第２レジストパターンを得た。また、第２レジストパターンをマスクにして硝酸セリウム第二アンモニウムと過塩素酸との混合液をエッチング液とするエッチングを上記遮光層１４に対して施し、さらに、フッ酸を含むエッチング液により酸化物層１３をエッチングし、次いで、硝酸を含むエッチング液によりエッチングストッパ層１２をエッチングした。そして、上記第２レジストパターンをアルカリ溶液により除去することにより、半透過部ＨＡ及び遮光部ＰＡを有する実施例２のハーフトーンマスク１０を得た。
【００６７】
（実施例２）
ＤＣスパッタ法を用いることによりＣｒを含む半透過層１１をガラス基板Ｓの上に成膜し、その後、該半透過層１１の上にＮｉ−Ｔｉからなるエッチングストッパ層１２を形成し、さらに、同ガラス基板Ｓを大気中で１００℃に加熱して前記エッチングストッパ層１２の表層に酸化物層１３を形成した。そして、該酸化物層１３の上にＣｒを含む遮光層１４を成膜することにより、実施例１のハーフトーンマスクブランクス１５を得た。
【００６８】
実施例２のハーフトーンマスクブランクス１５の上にフォトレジストＡＺＰ１５００（エレクトロマテリアルズ社製）を塗布し、該レジスト層を露光及び現像することにより、線幅が２０μｍであって線間が２０μｍであるレジストパターンを形成した。次いで、このレジストパターンをマスクにして硝酸セリウム第二アンモニウムと過塩素酸との混合液をエッチング液とするエッチングを上記遮光層１４に対して施し、前記レジストパターンの透過用開口ＰＲ１ａの幅（線間）と前記遮光層１４の第１貫通孔１４ａの幅との差であるサイドエッチング量を計測した。その結果、サイドエッチング量は０．２μｍであり、遮光層１４への電食が十分に抑えられていることが認められた。
【００６９】
上記第１貫通孔１４ａを形成した後、硝酸をエッチング液とするエッチングを酸化物層１３及びエッチングストッパ層１２に施し、さらに硝酸セリウム第二アンモニウムと過塩素酸との混合液をエッチング液とするエッチングを半透過層１１に施し、上記第１レジストパターンをアルカリ溶液で除去することにより透過部ＴＡを得た。
【００７０】
続いて、透過部ＴＡを有するガラス基板ＳにフォトレジストＡＺＰ１５００（エレクトロマテリアルズ社製）を再度塗布して該レジスト層を露光及び現像することにより第２レジストパターンを得た。この第２レジストパターンをマスクにして、硝酸セリウム第二アンモニウムと過塩素酸との混合液をエッチング液とするエッチングを上記遮光層１４に対して施し、さらに硝酸をエッチング液とするエッチングを酸化物層１３及びエッチングストッパ層１２に施した。そして、上記第２レジストパターンをアルカリ溶液により除去することにより、半透過部ＨＡ及び遮光部ＰＡを有する実施例２のハーフトーンマスク１０を得た。
【００７１】
以上、上述するような構成及び方法によれば以下のような効果を得ることができる。
（１）上記実施形態によれば、エッチングストッパ層１２と遮光層１４とを介する閉回路が酸化物層１３により形成されなくなる。それゆえ、遮光層１４やエッチングストッパ層１２に関わる電食を回避することができ、ハーフトーンマスク１０の加工形状に対する制御性を向上することができる。
【００７２】
（２）上記実施形態によれば、エッチングストッパ層１２がその下層である半透過層１１よりも電位が貴であるために、これらを介する閉回路が形成される場合であれ、エッチ
ングストッパ層１２の電食を抑えることができる。そのうえ、このように電位が貴であるエッチングストッパ層１２を利用する場合であっても、エッチングストッパ層１２と前記遮光層１４との間には酸化物層１３が介在するため、遮光層１４の構成材料に大きな制約を受けることはなく、遮光層１４の構成材料としてエッチングストッパ層１２よりも電位が卑であるものを利用することができる。
【００７３】
（３）上記実施形態によれば、不動態を形成し易い元素であるＮｉ、Ｆｅ、Ｃｏ、Ｃｕ、Ａｌ、Ｔｉ、Ｎｂ、Ｔａ、Ｖ、Ｈｆ、Ｚｒ、Ｓｉからなる群から選択された少なくとも１種がエッチングストッパ層１２の構成元素に含まれるため、こうしたエッチングストッパ層１２の表面に酸化処理を施すだけで上記酸化物層１３を形成することもできる。
【図面の簡単な説明】
【００７４】
【図１】本実施形態のハーフトーンマスクの断面構造を示す部分断面図。
【図２】（ａ）〜（ｆ）本実施形態のハーフトーンマスクの製造工程を示す工程図
【符号の説明】
【００７５】
１０…ハーフトーンマスク、１１…半透過層、１２…エッチングストッパ層、１３…酸化物層、１４…遮光層、１５…ハーフトーンマスクブランクス、ＨＡ…半透過部、ＰＡ…遮光部、ＴＡ…透過部、ＰＲ１…第１レジスト層、ＰＲ２…第２レジスト層、Ｓ…ガラス基板。
【図１】
2010128003.tif 000003
【図２】
2010128003.tif 000004